(57)【要約】【課題】正極合剤中の炭酸根の含有量が０．１１質量％以下を実現しうるリチウムニッケル含有複合酸化物の製造方法を提供する。【解決手段】コバルトおよびアルミニウムを含有するニッケル含有複合酸化物とリチウム源とを混合し、または、コバルトおよびアルミニウムの酸化物もしくは水酸化物と、酸化ニッケルと、リチウム源とを混合し、酸素雰囲気中で焼成することにより、一般式：ＬｉaＮｉbＣｏcＡｌdＯ2（ただし、0.90≦a≦1.20, 0.70≦b≦1.00, 0.05≦c≦0.30, 0.01≦d≦0.1）で表されるリチウムニッケル含有複合酸化物を製造する際に、前記リチウム源として、炭酸根の含有量が、不可避不純物量を超え、かつ、０．３質量％以下であるリチウム化合物を用い、かつ、前記焼成における、雰囲気中の酸素濃度を７０体積％以上とし、かつ、焼成温度を６００〜８００℃とする。【選択図】なし【特許請求の範囲】
【請求項１】
コバルトおよびアルミニウムを含有するニッケル含有複合酸化物とリチウム源とを混合し、酸素雰囲気中で焼成することにより、一般式：ＬｉaＮｉbＣｏcＡｌdＯ2（ただし、０．９０≦ａ≦１．２０，０．７０≦ｂ≦１．００，０．０５≦ｃ≦０．３０，０．０１≦ｄ≦０．１）で表されるリチウムニッケル含有複合酸化物を製造する方法において、
前記リチウム源として、炭酸根の含有量が、不可避不純物量を超え、かつ、０．３質量％以下であるリチウム化合物を用い、前記焼成における、雰囲気中の酸素濃度を７０体積％以上とし、かつ、焼成温度を６００〜８００℃とする、リチウムニッケル含有複合酸化物の製造方法。
【請求項２】
前記ニッケル含有複合酸化物を、コバルトおよびアルミニウムの酸化物もしくは水酸化物と、酸化ニッケルとを混合して得た混合物を焙焼することにより得る、請求項１に記載のリチウムニッケル含有複合酸化物の製造方法。
【請求項３】
前記ニッケル含有複合酸化物を、コバルトもしくはアルミニウムの少なくとも１つが固溶している水酸化ニッケルを焙焼することにより得る、請求項１に記載のリチウムニッケル含有複合酸化物の製造方法。
【請求項４】
コバルトおよびアルミニウムの酸化物もしくは水酸化物と、酸化ニッケルと、リチウム源とを混合し、酸素雰囲気中で焼成することにより、一般式：ＬｉaＮｉbＣｏcＡｌdＯ2（ただし、０．９０≦ａ≦１．２０，０．７０≦ｂ≦１．００，０．０５≦ｃ≦０．３０，０．０１≦ｄ≦０．１）で表されるリチウムニッケル含有複合酸化物を製造する方法において、
前記リチウム源として、炭酸根の含有量が、不可避不純物量を超え、かつ、０．３質量％以下であるリチウム化合物を用い、前記焼成における、雰囲気中の酸素濃度を７０体積％以上とし、かつ、焼成温度を６００〜８００℃とする、リチウムニッケル含有複合酸化物の製造方法。
【請求項５】
前記リチウム化合物として、水酸化リチウム一水和物、無水水酸化リチウム、または、これらの混合物を用いる、請求項１〜４のいずれか一項に記載のリチウムニッケル含有複合酸化物の製造方法。
【請求項６】
前記コバルトおよびアルミニウムのうち少なくとも１つをリチウムニッケル酸化物中に固溶させる、請求項１〜５のいずれか一項に記載のリチウムニッケル含有複合酸化物の製造方法。
【発明の詳細な説明】
【技術分野】
【０００１】
本発明は、リチウムイオン電池の正極材料であるリチウムニッケル含有複合酸化物の製造方法に関し、特に、リチウムイオン電池の充放電中もしくは、高温保存時の炭酸リチウム分解により発生する炭酸ガスを起因とする電池の膨れの低減を可能とし、もって安全性を向上させることのできるリチウムニッケル含有複合酸化物の製造方法に関する。
【背景技術】
【０００２】
近年、携帯電話機、ノートパソコン等の小型電子機器の急速な拡大とともに、充放電可能な電源として、リチウムイオン二次電池の需要が急激に伸びている。リチウムイオン二次電池の正極材料としては、リチウムコバルト複合酸化物とともにリチウムニッケル複合酸化物が広く用いられている。
【０００３】
リチウムニッケル複合酸化物は、通常、リチウム化合物とニッケル化合物を混合焼成して製造されている。しかしながら、純粋なニッケル化合物から合成した純粋なリチウムニッケル複合酸化物では、安全性、サイクル特性等に問題があり、実用電池として使用することはできない。
【０００４】
この解決策として、リチウムニッケル複合酸化物にコバルトやアルミニウムを添加して得たリチウムニッケル含有複合酸化物を正極材料として用いることで、安全性やサイクル特性が良好な電池を得ることが一般的となっている（例えば、特許文献１〜３参照）。
【０００５】
また、携帯電話機などにおいては、より軽くて高容量を求められることから、電池外装缶を薄くすることや、材質をアルミニウムに代えるなどの手法が採られている（特許文献４参照）。ただ、このような外装缶の薄板化や、材質のアルミニウム化は、電池の充放電時や高温保存時のガス発生による電池の膨れを起こしやすくさせており、電池の膨れは電池の安全性上も大きな問題となっている（特許文献５参照）。
【０００６】
電池内部でのガス発生に関しては、種々の説がある。例えば、正極材料であるリチウムニッケル複合酸化物の比表面積が増加すると、もうひとつのガス発生の原因と考えられている電解液の分解も促進し、ガス発生を増大させるという説がある。また、炭酸リチウムは電池内部で充電中に分解して炭酸ガスを放出するという説がある（特許文献６参照）。
【０００７】
さらに、炭酸リチウムや水酸化リチウムといったアルカリ成分量の多い正極合剤含有組成物を用いて正極合剤層を形成して正極を作製し、これを電池に用いると、例えば電池が高温環境下で保管された際に、正極合剤層中に多量に残存しているこれらのアルカリ成分が分解して、二酸化炭素（ＣＯ2）や水素（Ｈ2）といったガスが発生して、電池の内圧を上昇させるという説がある（特許文献７、段落０００９参照）。
【０００８】
特許文献７では、かかる問題を解消するために、正極活物質、導電助剤および結着剤を含有する正極合剤で構成された正極合剤層を有してなる非水電解質二次電池用の正極において、正極活物質として、一般式：Ｌｉ(1+δ)ＭｎxＮｉyＣｏ(1-x-y)Ｏ2（０≦δ≦０．０５、０．１＜ｘ≦０．５、０．１＜ｙ≦０．５、０．６＜ｘ＋ｙ≦１．０）で表されるリチウム遷移金属複合酸化物を用い、導電助剤として、比表面積が５０〜１０００ｍ2／ｇの炭素材料を用い、かつ、正極合剤２．５ｇを５０ｇの中性の水に浸漬させたときの上澄み液を、濃度が０．０１ｍｏｌ／ｌの硫酸で中和滴定して求められる中和滴定量（Ａ）が、４．５ｍｌ以下となるものに規制することが提案されている。特許文献７の記載によれば、被滴定物のすべてが炭酸塩とした場合、正極合剤中の炭酸根の含有量は、概ね０．１１質量％以下となる。
【０００９】
しかしながら、特許文献７には、上記特性を有する正極を得る具体的な方法として、前記条件を満たす正極活物質を選定して正極合剤を作製することしか記載されておらず、炭酸根の含有量を０．１１質量％以下に抑えられた正極合剤の作製を可能とする正極活物質の製造方法について、何らの開示もない。
【特許文献１】特開昭６２−９０８６３号公報
【特許文献２】特開昭６３−１２１２５８号公報
【特許文献３】特開平４−１０６８７５号公報
【特許文献４】特開２０００−２７７１４６号公報
【特許文献５】特開２０００−１２３８７５号公報
【特許文献６】特開平０４−３２９２６８号公報
【特許文献７】特開２００７−００５１４８号公報
【発明の開示】
【発明が解決しようとする課題】
【００１０】
本発明は、正極合剤中の炭酸根の含有量が０．１１質量％以下を実現しうるリチウムニッケル含有複合酸化物の製造方法を提供することを目的とする。
【課題を解決するための手段】
【００１１】
本発明者らは、目的を達成するために、鋭意研究を重ねた結果、リチウムニッケル含有複合酸化物の製造時に使用する水酸化リチウム中の炭酸根が、得られるリチウムニッケル含有複合酸化物の炭酸根の含有量ばかりでなく、比表面積にも影響を与えることを見出し、本発明を完成するに至った。
【００１２】
本発明は、コバルトおよびアルミニウムを含有するニッケル含有複合酸化物とリチウム源とを混合し、酸素雰囲気中で焼成することにより、一般式：ＬｉaＮｉbＣｏcＡｌdＯ2（ただし、０．９０≦ａ≦１．２０，０．７０≦ｂ≦１．００，０．０５≦ｃ≦０．３０，０．０１≦ｄ≦０．１）で表されるリチウムニッケル含有複合酸化物を製造する方法に係る。なお、この場合、前記ニッケル含有複合酸化物は、コバルトおよびアルミニウムの酸化物もしくは水酸化物と、酸化ニッケルとを混合して得た混合物を焙焼することにより、または、コバルトおよびアルミニウムのうち少なくとも１つが固溶している水酸化ニッケルを焙焼することにより得られる。
【００１３】
もしくは、本発明は、コバルトおよびアルミニウムの酸化物もしくは水酸化物と、酸化ニッケルと、リチウム源とを混合し、酸素雰囲気中で焼成することにより、一般式：ＬｉaＮｉbＣｏcＡｌdＯ2（ただし、０．９０≦ａ≦１．２０，０．７０≦ｂ≦１．００，０．０５≦ｃ≦０．３０，０．０１≦ｄ≦０．１）で表されるリチウムニッケル含有複合酸化物を製造する方法に係る。
【００１４】
特に本発明では、いずれの製造方法においても、前記リチウム源として、炭酸根の含有量が、不可避不純物量を超え、かつ、０．３質量％以下であるリチウム化合物を用い、前記焼成における、雰囲気中の酸素濃度を７０体積％以上とし、かつ、焼成温度を６００〜８００℃とすることに特徴がある。
【００１５】
前記リチウム化合物として、水酸化リチウム一水和物、無水水酸化リチウム、または、これらの混合物を用いることが好ましい。
【００１６】
また、前記コバルトおよびアルミニウムのうち少なくとも１つをリチウムニッケル酸化物中に固溶させることが好ましい。
【発明の効果】
【００１７】
本発明に従えば、正極合剤中の炭酸根の含有量を０．１１質量％としうる正極活物質であるリチウムニッケル含有複合酸化物を、容易に、かつ確実に製造することができる。そして、本発明に従って製造されたリチウムニッケル含有複合酸化物をリチウムイオン電池に採用することで、より安全性の高い電池を製造することが可能となり、工業的価値はきわめて大きい。
【発明を実施するための最良の形態】
【００１８】
リチウムニッケル含有複合酸化物は、例えば、添加元素であるコバルトおよびアルミニウムの酸化物、もしくはコバルトおよびアルミニウムの水酸化物と、酸化ニッケルとを混合して得た混合物を焙焼して、ニッケル含有複合酸化物を得て、該ニッケル含有複合酸化物と水酸化リチウムとを混合し、酸素雰囲気中で焼成することにより得られる。または、コバルトおよびアルミニウムの酸化物、もしくはコバルトおよびアルミニウムの水酸化物と、酸化ニッケルと、リチウム源とを混合し、酸素雰囲気中で焼成することにより得られる。
【００１９】
リチウム源としては、工業用に市販されている水酸化リチウムが多用されている。水酸化リチウムとしては、水酸化リチウム一水和物が一般的に用いられるが、無水水酸化リチウムも用いることができる。また、これらの混合物を用いることもできる。
【００２０】
水酸化リチウム一水和物もしくは無水水酸化リチウムは、アルカリ金属水酸化物の特徴を有しており、空気中の炭酸ガスを吸収し、炭酸リチウムに容易に変化する性質がある。そのため、水酸化リチウムを長期間大気中に放置すると、表面より炭酸リチウムに変化し、水酸化リチウム中の炭酸根の含有量が増加する。この水酸化リチウムの炭酸化は、水酸化リチウムの粒子径が小さくなるほど加速する。従って、酸化ニッケルとの混合性を上げるために、水酸化リチウムを粉砕するなどで粒径を小さくすると、炭酸化の速度はより速くなる。
【００２１】
リチウムニッケル含有複合酸化物の製造において、リチウム源である水酸化リチウム中に存在する炭酸リチウムは、一部は製造過程の焼成時に分解し気散するが、１割から２割は分解せずに、製品であるリチウムニッケル含有複合酸化物に残留する。
【００２２】
従って、水酸化リチウム中の炭酸リチウム分が上昇すると、合成後のリチウムニッケル含有複合酸化物中の炭酸根の含有量が増加する。加えて、得られるリチウムニッケル含有複合酸化物の比表面積が増加する。前述の通り、比表面積の増加に伴い、電解液などとの反応性が増加し、ガスの発生量がさらに増加するという問題が生ずる。
【００２３】
なお、炭酸根の含有量が増加すると、得られるリチウムニッケル含有複合酸化物の比表面積が増加する現象については不明な点が多いが、合成中に水酸化リチウム中に溶解した炭酸リチウムが、合成終了時にリチウムニッケル含有複合酸化物の１次粒子の粒界に析出し、１次粒子間の隙間を広げる働きをすることで、２次粒子全体の粒界の隙間が多くなり、比表面積が増加すると考えられる。
【００２４】
本発明では、一般式：ＬｉaＮｉbＣｏcＡｌdＯ2（ただし、０．９０≦ａ≦１．２０，０．７０≦ｂ≦１．００，０．０５≦ｃ≦０．３０，０．０１≦ｄ≦０．１）で表される、リチウムとニッケルを主成分とするリチウムニッケル含有複合酸化物の製造に際して、リチウム源として炭酸根の含有量が不可避不純物量を超え、０．３質量％以下である水酸化リチウムを用いる。
【００２５】
水酸化リチウム中の炭酸根の含有量が０．３質量％を超えると、合成後のリチウムニッケル含有複合酸化物中に残留する炭酸リチウム量が増加し、ガス発生量を増加させるとともに比表面積が増大して、より一層のガス発生量の増加と、安全性の低下をもたらす。加えて、正極合剤中の炭酸根の含有量を０．１１質量％以下にするのが困難になる。なお、炭酸根の含有量は、０．１５質量％以下にすることが好ましく、少ないほどより好ましいが、不可避不純物としての量（不可避不純物量）未満とすることはできない。
【００２６】
本発明では、安全性やサイクル特性が良好な電池を得るために、リチウムニッケル複合酸化物にコバルトやアルミニウムを添加したリチウムニッケル含有複合酸化物を正極材料として得ている。
【００２７】
既に公知ではあるが、リチウムニッケル含有複合酸化物の一般式：ＬｉaＮｉbＣｏcＡｌdＯ2について説明する。ａが０．９０未満では、化合しているリチウム量が少ないため、正極材料として十分な容量が確保できない。１．２０を超えると、リチウムが過剰となり、容量低下が発生する。
【００２８】
ｂが０．７０未満では、電池反応に寄与する主成分であるリチウムニッケル酸化物量が減少し、十分な容量が確保できない。１．００を超えると、電池反応を正常に行うことのできるリチウムニッケル酸化物以外の結晶形態のリチウムニッケル酸化物の生成があり、容量が低下する。
【００２９】
ｃが０．０５未満では、コバルトの添加効果が得られない。０．３０を超えると、電池反応に寄与する主成分であるリチウムニッケル酸化物量が減少し、容量が低下する。
【００３０】
ｄが０．０１未満では、アルミニウムの添加効果が得られない。０．１を超えると、アルミニウムの添加効果よりも、ニッケルが減少することによる容量の低下の方が大きくなり、実用的でない。
【００３１】
リチウムニッケル含有複合酸化物の製造において使用する酸化ニッケルへのコバルトやアルミニウムの添加方法は、特に規定されるものではない。例えば、コバルトおよびアルミニウムの酸化物、もしくはコバルトおよびアルミニウムの水酸化物と、酸化ニッケルとを混合して得た混合物を焙焼して、ニッケル含有複合酸化物を得るか、または、コバルトおよびアルミニウムの酸化物、もしくはコバルトおよびアルミニウムの水酸化物と、酸化ニッケルとを、リチウム源と共に混合してもよい。
【００３２】
また、例えば、コバルトおよびアルミニウムのうち少なくとも１つを固溶した水酸化ニッケル、炭酸ニッケル、または硫酸ニッケルなどを焼成し、ニッケル含有複合酸化物としてもよい。
【００３３】
アルミニウムについては、リチウムニッケル複合酸化物の合成時に、リチウムニッケル酸化物中に拡散するため、原料である酸化ニッケルへの固溶は、特に考慮する必要はない。水酸化アルミニウムや酸化アルミニウムの形態で酸化ニッケルと混合して焼成しても問題ない。
【００３４】
なお、ニッケル含有複合酸化物とリチウム源との混合、ないしは、コバルトおよびアルミニウムの酸化物と酸化ニッケルとリチウム源との混合方法は、乾式混合法でも水を付加した造粒混合法でもよく、任意である。
【００３５】
本発明において、リチウムニッケル含有複合酸化物を得る際の焼成雰囲気を、酸素濃度７０体積％以上とするのは、酸素濃度が７０体積％を下回ると、焼成物中に電池正極材料として働くリチウムニッケル複合酸化物以外に、電池反応を行わないリチウムニッケル複合酸化物相が生成し、所定の電池性能を発揮できなくなるからである。
【００３６】
また、焼成温度を６００〜８００℃とするのは、６００℃を下回る温度で焼成すると、水酸化リチウムと酸化ニッケルの反応が不十分となり、生成したリチウムニッケル複合酸化物は、正極材料として、性能が低下するからである。また、８００℃を超えると、生成したリチウムニッケル含有複合酸化物の分解が発生し、正極材料としての性能が低下するからである。
【実施例】
【００３７】
以下に実施例を示す。なお、実施例中の水酸化リチウム中の炭酸根の含有量の分析は、以下の方法で行った。
【００３８】
使用装置：自動滴定装置（平沼産業株式会社製、ＣＯＭ−１６００型）
測定方法：
（１）水酸化リチウム０．５ｇを、２００ｍｌビーカーに採取する。 
（２）脱炭酸水を、１００ｍｌ加える。 
（３）１０％塩化バリウム溶液２ｍｌを、マイクロピペットにより加える。 
（４）２００ｍｌビーカーを、自動滴定装置にセットし、測定を開始する。 
（５）１ｍｏｌ／ｌの塩酸滴定液で、ＰＨを確認しながら、中和滴定を行う。 
（６）中和曲線が２段になるため、２段目終点まで滴定する。終点を変曲点検出法により決定し、中和に使用した塩酸量から、式（数１）で炭酸根の含有量を求める。
【００３９】
【数１】
2010076963.tif 000002
【００４０】
また、生成したリチウムニッケル複合酸化物中の炭酸は、高周波燃焼赤外分析法で全炭素を求め、そのすべてが炭酸に由来するとして求めた。
【００４１】
（実施例１）
Ｎｉ６２．７％、Ｃｏ１１．９％、およびＡｌ１．３２％を固溶含有する酸化ニッケル１６ｋｇと、水酸化リチウム一水和物９．２９ｋｇを混合し、混合物を酸素濃度９０体積％の雰囲気中７３０℃で２４時間焼成した。なお、使用した水酸化リチウム一水和物中の炭酸根の含有量は、０．１質量％であった。
【００４２】
得られたリチウムニッケル含有複合酸化物は、Ｌｉ1.05Ｎｉ0.81Ｃｏ0.15Ａｌ0.04Ｏ2であり、Ｘ線回折結果でも、異相は認められなかった。
【００４３】
得られたリチウムニッケル含有複合酸化物のＢＥＴ比表面積は、０．４０ｍ2／ｇであり、炭酸根の含有量は０．０５質量％であった。
【００４４】
（実施例２）
Ｎｉ６１．２％、Ｃｏ１１．８％、およびＡｌ２．５７％を固溶含有する酸化ニッケル１０ｋｇと、水酸化リチウム一水和物５．７２ｋｇを混合し、混合物を酸素濃度９０体積％の雰囲気中７００℃で２４時間焼成した。なお、使用した水酸化リチウム一水和物中の炭酸根の含有量は、０．２質量％であった。
【００４５】
得られたリチウムニッケル含有複合酸化物は、Ｌｉ1.02Ｎｉ0.78Ｃｏ0.15Ａｌ0.07Ｏ2であり、Ｘ線回折結果でも、異相は認められなかった。
【００４６】
得られたリチウムニッケル含有複合酸化物のＢＥＴ比表面積は、０．３５ｍ2／ｇであり、炭酸根の含有量は、０．１０質量％であった。
【００４７】
（実施例３）
Ｎｉ５９．８％、およびＣｏ１１．４％を固溶含有する酸化ニッケルに、Ａｌ３．６０％となる量の水酸化アルミニウムを添加することにより、水酸化アルミニウム混合酸化ニッケルを１０ｋｇ作製し、水酸化リチウム一水和物５．８０ｋｇと混合し、混合物を酸素濃度８５体積％の雰囲気中７６０℃で２４時間焼成した。なお、使用した水酸化リチウム一水和物中の炭酸根の含有量は、０．１質量％であった。
【００４８】
得られたリチウムニッケル含有複合酸化物は、Ｌｉ1.02Ｎｉ0.75Ｃｏ0.14Ａｌ0.09Ｏ2であり、Ｘ線回折結果でも、異相は認められなかった。
【００４９】
得られたリチウムニッケル含有複合酸化物のＢＥＴ比表面積は、０．２９ｍ2／ｇであり、炭酸根の含有量は、０．０５質量％であった。
【００５０】
（実施例４）
焼成温度を６００℃としたこと以外は、実施例１と同様にして、リチウムニッケル含有複合酸化物を得た。得られたリチウムニッケル含有複合酸化物は、Ｌｉ1.05Ｎｉ0.81Ｃｏ0.15Ａｌ0.04Ｏ2であり、Ｘ線回折結果でも、異相は認められなかった。
【００５１】
得られたリチウムニッケル含有複合酸化物のＢＥＴ比表面積は、０．４５ｍ2／ｇであり、炭酸根の含有量は、０．０８質量％であった。
【００５２】
（実施例５）
焼成温度を８００℃としたこと以外は、実施例１と同様にして、リチウムニッケル含有複合酸化物を得た。得られたリチウムニッケル含有複合酸化物は、Ｌｉ1.05Ｎｉ0.81Ｃｏ0.15Ａｌ0.04Ｏ2であり、Ｘ線回折結果でも異相は、認められなかった。
【００５３】
得られたリチウムニッケル含有複合酸化物のＢＥＴ比表面積は、０．３４ｍ2／ｇであり、炭酸根の含有量は、０．０２質量％であった。
【００５４】
（実施例６）
使用した水酸化リチウム一水和物中の炭酸根の含有量を０．１５質量％とし、雰囲気を酸素濃度７０体積％としたこと以外は、実施例１と同様にして、リチウムニッケル含有複合酸化物を得た。得られたリチウムニッケル含有複合酸化物は、Ｌｉ1.05Ｎｉ0.81Ｃｏ0.15Ａｌ0.04Ｏ2であり、Ｘ線回折結果でも、異相は認められなかった。
【００５５】
得られたリチウムニッケル含有複合酸化物のＢＥＴ比表面積は、０．４６ｍ2／ｇであり、炭酸根の含有量は、０．０７質量％であった。
【００５６】
（実施例７）
使用した水酸化リチウム一水和物中の炭酸根の含有量を０．３０質量％としたこと以外は、実施例１と同様にして、リチウムニッケル含有複合酸化物を得た。得られたリチウムニッケル含有複合酸化物は、Ｌｉ1.05Ｎｉ0.81Ｃｏ0.15Ａｌ0.04Ｏ2であり、Ｘ線回折結果でも、異相は認められなかった。
【００５７】
得られたリチウムニッケル含有複合酸化物のＢＥＴ比表面積は、０．５０ｍ2／ｇであり、炭酸根の含有量は、０．１１質量％であった。
【００５８】
（比較例１）
Ｎｉ６２．７％、Ｃｏ１１．９％、およびＡｌ１．３２％を固溶含有する酸化ニッケル１０ｋｇと、水酸化リチウム一水和物５．８０ｋｇを混合し、混合物を酸素濃度９０体積％の雰囲気中７３０℃で２４時間焼成した。なお、使用した水酸化リチウム一水和物中の炭酸根の含有量は、０．５質量％であった。
【００５９】
得られたリチウムニッケル含有複合酸化物は、Ｌｉ1.06Ｎｉ0.81Ｃｏ0.15Ａｌ0.04Ｏ2であり、Ｘ線回折結果でも異相は、認められなかった。
【００６０】
得られたリチウムニッケル複合酸化物のＢＥＴ比表面積は、０．６０ｍ2／ｇであり、炭酸根の含有量は、０．１５質量％であった。
【００６１】
（比較例２）
Ｎｉ７８．１％の酸化ニッケル５ｋｇと、Ｃｏ７２．９％の酸化コバルト０．９８ｋｇと、Ａｌ３３．８％の水酸化アルミニウム０．２５ｋｇとを混合した後、水酸化リチウム一水和物３．５ｋｇと混合し、混合物を酸素濃度９０体積％の雰囲気中７３０℃で２４時間焼成した。なお、使用した水酸化リチウム一水和物中の炭酸根の含有量は、０．５質量％であった。
【００６２】
得られたリチウムニッケル複合酸化物は、Ｌｉ1.06Ｎｉ0.81Ｃｏ0.15Ａｌ0.04Ｏ2であった。Ｘ線回折の結果、リチウムニッケル複合酸化物のピークの他に、リチウムコバルト複合酸化物のピークが認められた。得られたリチウムニッケル含有複合酸化物のＢＥＴ比表面積は、０．６５ｍ2／ｇであり、炭酸根の含有量は、０．１５質量％であった。
【００６３】
（比較例３）
Ｎｉ６２．７％、Ｃｏ１１．９％、およびＡｌ１．３２％を固溶含有する酸化ニッケル１０ｋｇと、水酸化リチウム一水和物５．８０ｋｇを混合し、混合物を酸素濃度６０体積％の雰囲気中７３０℃で２４時間焼成した。なお、使用した水酸化リチウム一水和物中の炭酸根の含有量は、０．１質量％であった。
【００６４】
得られたリチウムニッケル含有複合酸化物は、Ｌｉ1.05Ｎｉ0.81Ｃｏ0.15Ａｌ0.04Ｏ2であり、Ｘ線回折の結果、同定は不能であったが、通常のリチウムニッケル複合酸化物以外のピークが認められた。得られたリチウムニッケル含有複合酸化物のＢＥＴ比表面積は、０．４０ｍ2／ｇであり、炭酸根の含有量は、０．０５質量％であった。
【００６５】
【表１】
2010076963.tif 000003